(57)【特許請求の範囲】
【請求項１】
酸触媒およびチオール類の存在下、下記式（１）
【化１】
0005325627.tif 000017
（式中、Ｒ１はシアノ基、ハロゲン原子又はアルキル基を示し、ｋは０〜４の整数を示す。）
で表されるフルオレノン類と、下記式（２）
【化２】
0005325627.tif 000018
（式中、Ｒ２はアルキレン基を示し、Ｒ３はアリール基を示し、Ｒ４は、同一又は異なって、炭化水素基、アルコキシ基、シクロアルコキシ基、アリールオキシ基、アラルキルオキシ基、アシル基、アルコキシカルボニル基、ハロゲン原子、ニトロ基、シアノ基又は置換アミノ基を示し、ｍは１以上の整数を示し、ｎは０〜３の整数を示す。）
で表されるアルコールとを反応させ、
下記式（３）
【化３】
0005325627.tif 000019
（式中、Ｒ１、Ｒ２、Ｒ３、Ｒ４、ｋ、ｍおよびｎは前記と同じ。）
で表される化合物を製造する方法であって、
前記式（２）で表されるアルコールの使用割合が、前記式（１）で表されるフルオレノン類１モルに対して３〜１０モルであり、
前記チオール類の使用割合が、前記式（１）で表されるフルオレノン類１００重量部に対して３〜４０重量部であり、
前記チオール類の使用割合が、前記酸触媒１００重量部に対して５〜２０重量部であり、
溶媒の存在下で反応させる、製造方法。
【請求項２】
式（２）において、Ｒ２がＣ２−４アルキレン基であり、ｍが１であり、Ｒ３がＣ６−１０アリール基であり、ｎが０又は１である請求項１記載の製造方法。
【請求項３】
式（２）で表されるアルコールが、２−ビフェニリル−（２−ヒドロキシエチル）エーテルである請求項１又は２記載の製造方法。
【請求項４】
酸触媒が硫酸であり、チオール類がメルカプトＣ２−６カルボン酸である請求項１〜３のいずれかに記載の製造方法。
【請求項５】
チオール類の使用割合が、式（１）で表されるフルオレノン類１００重量部に対して５〜３０重量部である請求項１〜４のいずれかに記載の製造方法。
【請求項６】
（ｉ）式（２）で表されるアルコールの使用割合が、式（１）で表されるフルオレノン類１モルに対して３〜１５モルであり、（ｉｉ）チオール類の使用割合が、式（１）で表されるフルオレノン類１００重量部に対して６〜２５重量部である請求項１〜５のいずれかに記載の製造方法。
【請求項７】
少なくとも芳香族炭化水素類で構成された溶媒の存在下で反応させる請求項１〜６のいずれかに記載の製造方法。
【請求項８】
溶媒の割合が、式（１）で表されるフルオレノン類および式（２）で表されるアルコールの総量１重量部に対して、０．３〜１０重量部である請求項１〜７のいずれかに記載の製造方法。
【請求項９】
（ｉ）式（２）で表されるアルコールの使用割合が、式（１）で表されるフルオレノン類１モルに対して３．５〜１０モルであり、（ｉｉ）チオール類の使用割合が、式（１）で表されるフルオレノン類１００重量部に対して７〜２０重量部であり、（ｉｉｉ）チオール類の使用割合が、酸触媒１００重量部に対して６〜１８重量部であり、（ｉｖ）芳香族炭化水素類がＣ６−１０アレーンであり、（ｖ）溶媒の割合が、式（１）で表されるフルオレノン類および式（２）で表されるアルコールの総量１重量部に対して、０．５〜５重量部である請求項１〜８のいずれかに記載の製造方法。
【発明の詳細な説明】
【技術分野】
【０００１】
本発明は、特定のフルオレン骨格［詳細には９，９−ビス（アリールフェニル）フルオレン骨格などの９，９−ビスフェニルフルオレン骨格］を有するアルコールの製造方法に関する。
【背景技術】
【０００２】
９，９−ビス（ヒドロキシエトキシフェニル）フルオレン類などのフルオレン骨格を有する化合物は、屈折率、耐熱性などにおいて優れた機能を有しており、樹脂原料や添加剤として用いることが知られている。そして、このようなフルオレン骨格を有する化合物の中でも、特に、９，９−ビス［４−（２−ヒドロキシエトキシ）−３−フェニルフェニル］フルオレンなどの９，９−ビス（フェニルフェニル）フルオレン骨格を有する化合物は、耐熱性に優れ、高い屈折率を示すため、樹脂原料（例えば、ポリエステル原料）などとしての使用が期待される高機能性材料である。
【０００３】
このような９，９−ビス［４−（２−ヒドロキシエトキシ）−３−フェニルフェニル］フルオレンは、種々の方法により製造されており、例えば、特開２００１−１２２８２８号公報（特許文献１）には、５，５’−［９Ｈ−フルオレン−９−イリデン］ビス［（１，１’−ビフェニル）−２−オール］（すなわち、９，９−ビス（４−ヒドロキシ−３−フェニルフェニル）フルオレン）と、エチレンオキサイドとを反応させて、５，５’−［９Ｈ−フルオレン−９−イリデン］ビス［（１，１’−ビフェニル）−２−オール］のエチレンオキシド２分子付加物（すなわち、９，９−ビス［４−（２−ヒドロキシエトキシ）−３−フェニルフェニル］フルオレン）が３２．１％、３分子付加物が４９．６％、４分子付加物が１５．６％の混合物を得たことが記載されている。しかし、このような方法では、２分子付加物に加えて、３分子付加物、４分子付加物が得られ、２分子付加物を高い純度で得ることができない。
【０００４】
また、別の方法として、特開２００１−２０６８６３号公報（特許文献２）には、９−フルオレノンと、ｏ−フェニルフェノール（２−ヒドロキシエチル）エーテルとを、反応させることにより、９，９−ビス［４−（２−ヒドロキシエトキシ）−３−フェニルフェニル］フルオレンを得たことが記載されている。具体的には、この文献の実施例６には、純度９９．５重量％のフルオレノン１００ｇ（０．６モル）とｏ−フェニルフェノール（２−ヒドロキシエチル）エーテル３２１ｇ（１．５モル）、トルエン１３５ｇを仕込み、β−メルカプトプロピオン酸もしくはチオ酢酸０．５ｍｌを加えて６５℃まで加熱溶融させ、９５％の硫酸４０ｍｌを１０分かけて滴下し、加温したまま１時間攪拌して反応させたのち精製し、９，９−ビス［４−（２−ヒドロキシエトキシ）−３−フェニルフェニル］フルオレンを純度９４．１％、収率８１．６％で得たことが記載されている。
【０００５】
この文献の方法では、原料としてｏ−フェニルフェノール（２−ヒドロキシエチル）エーテルを用いるため、前記のようなエチレンオキシドを付加させる方法に比べると、３分子付加物などを生じないため、比較的高い純度で９，９−ビス［４−（２−ヒドロキシエトキシ）−３−フェニルフェニル］フルオレンを得ることができる。しかし、この文献の方法で得られる９，９−ビス［４−（２−ヒドロキシエトキシ）−３−フェニルフェニル］フルオレンは、精製後においても着色している場合が多い。このような着色は、光学用途などの用途によっては特に敬遠される場合が多く、できるだけ抑制されることが好ましい。このため、このような着色のない９，９−ビス［４−（２−ヒドロキシエトキシ）−３−フェニルフェニル］フルオレンを製造する方法が求められている。
【０００６】
また、フルオレン骨格を有する化合物のうち、９，９−ビス［ジ（２−ヒドロキシエトキシ）フェニル］フルオレンなどの９，９−ビス［ジ乃至テトラ（ヒドロキシアルコキシ）フェニル］フルオレンは、多くのヒドロキシル基を有しており、多官能性の樹脂原料（例えば、ポリ（メタ）アクリレートなど）などとしての使用が期待される。このような化合物の製造方法として、例えば、特開２００５−１０４９３５号公報（特許文献３）には、フルオレノンと、多価フェノール類（カテコールなど）とを反応させて、９，９−ビス（ジ乃至テトラヒドロキシフェニル）フルオレンを調製した後、アルキレンオキシド又はアルキレンカーボネートを反応させる方法が開示されている。しかし、この方法では、前記と同様に、２分子付加物に加えて、３分子付加物、４分子付加物が得られ、２分子付加物を選択的に高い純度で得ることができず、所望の９，９−ビス［ジ乃至テトラ（ヒドロキシアルコキシ）フェニル］フルオレンを効率よく得ることが困難である。
【先行技術文献】
【特許文献】
【０００７】
【特許文献１】、特開２００１−１２２８２８号公報（段落番号［００２４］〜［００２５］、実施例３）
【特許文献２】特開２００１−２０６８６３号公報（請求項５、実施例）
【特許文献３】特開２００５−１０４９３５号公報（段落番号［００３４］〜［００３６］、［００５４］〜［００５５］、実施例）
【発明の概要】
【発明が解決しようとする課題】
【０００８】
従って、本発明の目的は、着色が著しく少ない９，９−ビス（ヒドロキシ（ポリ）アルコキシ−アリールフェニル）フルオレン類又は９，９−ビス［ジ乃至テトラ（ヒドロキシ（ポリ）アルコキシ）フェニル］フルオレン類を製造する方法を提供することにある。
【０００９】
本発明の他の目的は、高純度の９，９−ビス（ヒドロキシ（ポリ）アルコキシ−アリールフェニル）フルオレン類及び９，９−ビス［ジ乃至テトラ（ヒドロキシ（ポリ）アルコキシ）フェニル］フルオレン類を効率よく製造する方法を提供することにある。
【００１０】
本発明のさらに他の目的は、９，９−ビス［ジ乃至テトラ（ヒドロキシ（ポリ）アルコキシ）フェニル］フルオレン類を効率よく製造する方法を提供することにある。
【課題を解決するための手段】
【００１１】
本発明者らは、前記課題を達成するため鋭意検討した結果、９，９−ビス［４−（２−ヒドロキシエトキシ）−３−フェニルフェニル］フルオレンなどの９，９−ビス（ヒドロキシ（ポリ）アルコキシ−アリールフェニル）フルオレン類は、原料としての９−フルオレノンが残留しているためか着色しやすいこと、そして、このような着色は特定の条件下で反応させることにより、著しく抑制できること、また、特定の触媒の存在下でフルオレノン類と特定のアルコール類を反応させることにより、９，９−ビス［３，４−ジ（２−ヒドロキシエトキシ）フェニル］フルオレンなどの９，９−ビス［ジ乃至テトラ（ヒドロキシ（ポリ）アルコキシ）フェニル］フルオレン類を効率よく製造できること、さらには、前記と同様の条件下で反応させることにより、このような９，９−ビス［ジ乃至テトラ（ヒドロキシ（ポリ）アルコキシ）フェニル］フルオレン類の着色を著しく抑制できることを見出し、本発明を完成した。
【００１２】
すなわち、本発明の製造方法では、酸触媒およびチオール類の存在下、下記式（１）
【００１３】
【化１】
0005325627.tif 000002
【００１４】
（式中、Ｒ１はシアノ基、ハロゲン原子又はアルキル基を示し、ｋは０〜４の整数を示す。）
で表されるフルオレノン類と、下記式（２）
【００１５】
【化２】
0005325627.tif 000003
【００１６】
（式中、Ｒ２はアルキレン基を示し、Ｒ３はアリール基を示し、Ｒ４は、同一又は異なって、炭化水素基、アルコキシ基、シクロアルコキシ基、アリールオキシ基、アラルキルオキシ基、アシル基、アルコキシカルボニル基、ハロゲン原子、ニトロ基、シアノ基又は置換アミノ基を示し、ｍは１以上の整数を示し、ｎは０〜３の整数を示す。）
で表されるアルコールとを反応させ、
下記式（３）
【００１７】
【化３】
0005325627.tif 000004
【００１８】
（式中、Ｒ１、Ｒ２、Ｒ３、Ｒ４、ｋ、ｍおよびｎは前記と同じ。）
で表される化合物を製造する。
【００１９】
そして、本発明の方法では、特に、前記式（２）で表されるアルコールの使用割合が、前記式（１）で表されるフルオレノン類１モルに対して３モル以上とし、かつ前記チオール類の使用割合が、前記式（１）で表されるフルオレノン類１００重量部に対して３重量部以上（例えば、５〜３０重量部）として、前記化合物（３）を製造する。
【００２０】
前記式（２）において、代表的には、Ｒ２がＣ２−４アルキレン基であり、ｍが１であり、Ｒ３がＣ６−１０アリール基であり、ｎが０又は１であってもよい。具体的な式（２）で表されるアルコールには、フェニルフェノール（２−ヒドロキシエチル）エーテル（例えば、２−ビフェニリル−（２−ヒドロキシエチル）エーテルなど）などが含まれる。
【００２１】
前記方法において、前記酸触媒は、例えば、硫酸であってもよく、前記チオール類はメルカプトＣ２−６カルボン酸（例えば、β−メルカプトプロピオン酸など）であってもよい。
【００２２】
また、前記方法において、前記チオール類の使用割合は、前記酸触媒１００重量部に対して４〜２５重量部であってもよい。
【００２３】
前記方法では、代表的には、（ｉ）前記式（２）で表されるアルコールの使用割合が、前記式（１）で表されるフルオレノン類１モルに対して３〜１５モルであり、（ｉｉ）前記チオール類の使用割合が、前記式（１）で表されるフルオレノン類１００重量部に対して６〜２５重量部であり、（ｉｉｉ）前記チオール類の使用割合が、酸触媒１００重量部に対して５〜２０重量部であってもよい。
【００２４】
前記方法において、反応は、通常、溶媒の存在下で行ってもよく、特に、少なくとも芳香族炭化水素類で構成された溶媒の存在下で反応させてもよい。溶媒の割合は、例えば、前記式（１）で表されるフルオレノン類および前記式（２）で表されるアルコールの総量１重量部に対して、０．３〜１０重量部であってもよい。
【００２５】
前記方法において、より代表的には、（ｉ）前記式（２）で表されるアルコールの使用割合が、前記式（１）で表されるフルオレノン類１モルに対して３．５〜１０モルであり、（ｉｉ）前記チオール類の使用割合が、前記式（１）で表されるフルオレノン類１００重量部に対して７〜２０重量部であり、（ｉｉｉ）前記チオール類の使用割合が、前記酸触媒１００重量部に対して６〜１８重量部であり、（ｉｖ）前記芳香族炭化水素類がＣ６−１０アレーンであり、（ｖ）前記溶媒の割合が、前記式（１）で表されるフルオレノン類および前記式（２）で表されるアルコールの総量１重量部に対して、０．５〜５重量部であってもよい。
【００２６】
また、本発明には、酸触媒およびチオール類の存在下、前記式（１）で表されるフルオレノン類と、下記式（７）
【００２７】
【化４】
0005325627.tif 000005
【００２８】
（式中、ｐは２〜４の整数を示し、ｑは０〜３の整数を示す。Ｒ２、Ｒ４およびｍは前記と同じ。ただし、ｐ＋ｑ≦５である）
で表されるアルコールとを反応させ、
下記式（８）
【００２９】
【化５】
0005325627.tif 000006
【００３０】
（式中、Ｒ１、Ｒ２、Ｒ４、ｋ、ｍ、ｐおよびｑは前記と同じ。）
で表される化合物を製造する方法も含まれる。
【００３１】
このような方法により、対応するフェノール類をフルオレノンの９位に置換した後、アルキレンオキシドを付加させる方法などに比べて、所望の上記式（８）で表される化合物を効率よく得ることができる。なお、この方法においても、前記と同様の反応条件で、すなわち、前記式（７）で表されるアルコールの使用割合が、前記式（１）で表されるフルオレノン類１モルに対して３モル以上とし、かつ前記チオール類の使用割合が、前記式（１）で表されるフルオレノン類１００重量部に対して３重量部以上（例えば、５〜３０重量部）として、前記化合物（８）を製造してもよい。このような反応条件で反応させると、前記式（３）で表される化合物を製造する場合と同様に、着色が著しく低減された前記式（８）で表される化合物を得ることができる。
【００３２】
前記方法において、前記式（７）で表されるアルコールは、代表的には、ジ又はトリ（ヒドロキシＣ２−４アルコキシ）ベンゼンなどのジ又はトリ（ヒドロキシ（ポリ）アルコキシ）ベンゼンであってもよい。また、前記式（７）で表されるアルコールは、１，３−ジ（ヒドロキシＣ２−４アルコキシ）ベンゼンなどの１，３−ジ（ヒドロキシ（ポリ）アルコキシ）ベンゼンであってもよい。このような１および３位にヒドロキシ（ポリ）アルコキシ基が置換した化合物を使用すると、より一層、高純度で目的生成物を生成しやすい。
【００３３】
なお、本明細書において、化合物名などの「類」とは、「置換基を有さない」場合と「置換基を有する」場合とを含み、「置換基を有していてもよい」ことを意味する場合がある。また、本明細書において、「式（３）で表される化合物」又は「式（８）で表される化合物」とは、化合物自体に加えて不純物を含む混合物を意味する場合がある。
【発明の効果】
【００３４】
本発明の方法では、特定の条件下で反応させることにより、着色が著しく少ない９，９−ビス（ヒドロキシ（ポリ）アルコキシ−アリールフェニル）フルオレン類を製造できる。特に、このような本発明の方法では、未反応フルオレノン類の残存量を著しく低減できるためか、着色が著しく少なく、かつ高純度の９，９−ビス（ヒドロキシ（ポリ）アルコキシ−アリールフェニル）フルオレン類を効率よく製造できる。
【００３５】
また、本発明の方法では、特定の触媒の存在下で、フルオレノン類とポリ（ヒドロキシ（ポリ）アルコキシ）ベンゼン類とを反応させることにより、９，９−ビス［ジ乃至テトラ（ヒドロキシ（ポリ）アルコキシ）フェニル］フルオレン類を効率よく製造できる。しかも、この方法において、前記９，９−ビス（ヒドロキシ（ポリ）アルコキシ−アリールフェニル）フルオレン類の場合と同様の条件下で反応させると、着色が著しく少ない９，９−ビス［ジ乃至テトラ（ヒドロキシ（ポリ）アルコキシ）フェニル］フルオレン類を製造できる。さらに、本発明の方法では、前記条件下で反応させたり、ジ乃至テトラ（ヒドロキシ（ポリ）アルコキシ）ベンゼン類の種類を選択することなどにより、高純度の９，９−ビス［ジ乃至テトラ（ヒドロキシ（ポリ）アルコキシ）フェニル］フルオレン類を製造することもできる。
【発明を実施するための形態】
【００３６】
［製造方法］
本発明では、酸触媒およびチオール類の存在下、下記式（１）
【００３７】
【化６】
0005325627.tif 000007
【００３８】
（式中、Ｒ１は置換基を示し、ｋは０〜４の整数を示す。）
で表されるフルオレノン類と、下記式（２）
【００３９】
【化７】
0005325627.tif 000008
【００４０】
（式中、Ｒ２はアルキレン基を示し、Ｒ３はアリール基を示し、Ｒ４は置換基を示し、ｍは１以上の整数を示し、ｎは０〜３の整数を示す。）
で表されるアルコールとを、特定の条件下で反応させ、
下記式（３）
【００４１】
【化８】
0005325627.tif 000009
【００４２】
（式中、Ｒ１、Ｒ２、Ｒ３、Ｒ４、ｋ、ｍおよびｎは前記と同じ。）
で表される化合物を製造する。
【００４３】
また、本発明では、酸触媒およびチオール類の存在下、前記式（１）で表されるフルオレノン類と、下記式（７）
【００４４】
【化９】
0005325627.tif 000010
【００４５】
（式中、ｐは２〜４の整数を示し、ｑは０〜３の整数を示す。Ｒ２、Ｒ４およびｍは前記と同じ。ただし、ｐ＋ｑ≦５である）
で表されるアルコールとを反応させ、
下記式（８）
【００４６】
【化１０】
0005325627.tif 000011
【００４７】
（式中、Ｒ１、Ｒ２、Ｒ４、ｋ、ｍ、ｐおよびｑは前記と同じ。）
で表される化合物を製造する。
【００４８】
前記式（１）において、基Ｒ１で表される置換基としては、通常、非反応性置換基、例えば、シアノ基、ハロゲン原子（フッ素原子、塩素原子、臭素原子など）、炭化水素基［例えば、アルキル基、アリール基（フェニル基などのＣ６−１０アリール基）など］などが挙げられ、特に、ハロゲン原子、シアノ基又はアルキル基（特にアルキル基）である場合が多い。アルキル基としては、メチル基、エチル基、プロピル基、イソプロピル基、ブチル基、ｔ−ブチル基などのＣ１−６アルキル基（例えば、Ｃ１−４アルキル基、特にメチル基）などが例示できる。なお、ｋが複数（２以上）である場合、基Ｒ１は互いに異なっていてもよく、同一であってもよい。また、フルオレン（又はフルオレン骨格）を構成する２つのベンゼン環に置換する基Ｒ１は同一であってもよく、異なっていてもよい。また、フルオレンを構成するベンゼン環に対する基Ｒ１の結合位置（置換位置）は、特に限定されない。好ましい置換数ｋは、０〜１、特に０である。なお、フルオレンを構成する２つのベンゼン環において、置換数ｋは、互いに同一又は異なっていてもよい。
【００４９】
前記式（１）で表される代表的なフルオレノン類は、９−フルオレノンである。フルオレンノン類は、反応において、単独で又は２種以上組み合わせてもよい。なお、使用するフルオレノン類の純度は、特に限定されないが、通常、９５重量％以上、好ましくは９７重量％以上、さらに好ましくは９９重量％以上である。
【００５０】
なお、フルオレノン類は、市販品を使用してもよく、フルオレン類を空気酸化するなどの方法により製造することもできる。
【００５１】
前記式（２）において、基Ｒ２で表されるアルキレン基としては、特に限定されないが、例えば、Ｃ２−１０アルキレン基（例えば、エチレン基、トリメチレン基、プロピレン基、ブタン−１，２−ジイル基、ヘキシレン基などのＣ２−６アルキレン基）などが例示でき、特に、Ｃ２−４アルキレン基（特に、エチレン基、プロピレン基などのＣ２−３アルキレン基）が好ましく、通常エチレン基であってもよい。なお、Ｒ２は、同一の又は異なるアルキレン基であってもよい（すなわち、ｍが複数である場合、Ｒ２は同一又は異なっていてもよい）。すなわち、ｍが２以上の場合、ポリアルコキシ（ポリオキシアルキレン）基［−（ＯＲ２）ｍ−］は、同一のオキシアルキレン基で構成されていてもよく、複数のオキシアルキレン基（例えば、オキシエチレン基とオキシプロピレン基など）で構成されていてもよい。通常、Ｒ２は同一のベンゼン環において、同一のアルキレン基であってもよい。
【００５２】
オキシアルキレン基（ＯＲ２）の数（付加モル数）ｍは、例えば、１〜１５（例えば、１〜１０）程度の範囲から選択でき、例えば、１〜８（例えば、１〜６）、好ましくは１〜４、さらに好ましくは１〜２、特に１であってもよい。
【００５３】
また、前記式（２）において、アリール基Ｒ３としては、例えば、フェニル基、Ｃ１−４アルキルフェニル基（メチルフェニル基（又はトリル基、２−メチルフェニル基、３−メチルフェニル基など）、ジメチルフェニル基（キシリル基）など）、ナフチル基などのＣ６−１０アリール基、好ましくはＣ６−８アリール基、特にフェニル基などが挙げられる。
【００５４】
なお、前記式（２）において、ベンゼン環に置換する基−［（ＯＲ２）ｍ−ＯＨ］および基Ｒ３の置換位置は、特に限定されず、例えば、１および２位、１および３位、１および４位のいずれであってもよいが、１および２位であるのが好ましい。
【００５５】
また、前記式（２）において、基Ｒ４で表される置換基としては、通常、非反応性置換基、例えば、アルキル基（例えば、メチル基、エチル基、プロピル基、イソプロピル基、ブチル基、ｓ−ブチル基、ｔ−ブチル基などのＣ１−２０アルキル基、好ましくはＣ１−８アルキル基、さらに好ましくはＣ１−６アルキル基など）、シクロアルキル基（シクロペンチル基、シクロへキシル基などのＣ５−１０シクロアルキル基、好ましくはＣ５−８シクロアルキル基、さらに好ましくはＣ５−６シクロアルキル基など）、アラルキル基（ベンジル基、フェネチル基などのＣ６−１０アリール−Ｃ１−４アルキル基など）などの炭化水素基；アルコキシ基（メトキシ基、エトキシ基、プロポキシ基、ｎ−ブトキシ基、イソブトキシ基、ｔ−ブトキシ基などのＣ１−２０アルコキシ基、好ましくはＣ１−８アルコキシ基、さらに好ましくはＣ１−６アルコキシ基など）、シクロアルコキシ基（シクロへキシルオキシ基などのＣ５−１０シクロアルキルオキシ基など）、アリールオキシ基（フェノキシ基などのＣ６−１０アリールオキシ基）、アラルキルオキシ基（例えば、ベンジルオキシ基などのＣ６−１０アリール−Ｃ１−４アルキルオキシ基）などのエーテル基；アシル基（アセチル基などのＣ１−６アシル基など）；アルコキシカルボニル基（メトキシカルボニル基などのＣ１−４アルコキシカルボニル基など）；ハロゲン原子（フッ素原子、塩素原子など）；ニトロ基；シアノ基；置換アミノ基（ジアルキルアミノ基など）などが挙げられる。また、基Ｒ４は、前記基Ｒ３と同様のアリール基（例えば、フェニル基などのＣ６−１０アリール基など）であってもよい。
【００５６】
好ましい置換基Ｒ４は、炭化水素基［例えば、アルキル基（例えば、Ｃ１−６アルキル基）、シクロアルキル基（例えば、Ｃ５−８シクロアルキル基）、アリール基（例えば、Ｃ６−１０アリール基）、アラルキル基（例えば、Ｃ６−８アリール−Ｃ１−２アルキル基）など］、アルコキシ基（Ｃ１−４アルコキシ基など）などである。
【００５７】
置換基Ｒ４は、ベンゼン環において、それぞれ、単独で又は２種以上組み合わせて置換していてもよい。また、置換基Ｒ４の置換数ｐは、０〜３であればよく、通常０〜１、好ましくは０であってもよい。なお、ベンゼン環に置換するＲ４の置換位置は特に限定されず、基−［（ＯＲ２）ｍ−ＯＨ］および基Ｒ３の置換位置に応じて適宜選択できる。
【００５８】
代表的な前記式（２）で表されるアルコールには、例えば、アルキレングリコールモノ（アリールフェニル）エーテル｛例えば、エチレングリコールモノビフェニリルエーテル［例えば、エチレングリコールモノ（２−ビフェニリル）エーテル（又は２−ビフェニリル−（２−ヒドロキシエチル）エーテル又は２−（２−ビフェニリルオキシ）エタノール又はｏ−フェニルフェノール（２−ヒドロキシエチル）エーテル）などのＣ２−４アルキレングリコールモノ（Ｃ６−１０アリールフェニル）エーテル｝、アルキレングリコールモノ（アルキル−アリールフェニル）エーテル［例えば、エチレングリコールモノ（３−メチル−２−ビフェニリル）エーテルなどのＣ２−４アルキレングリコールモノ（モノ又はジＣ１−４アルキル−モノ又はジＣ６−１０アリール−フェニル）エーテル）など］などのアルキレングリコールモノ（アリールフェニル）エーテル類（前記式（２）においてｍが１であるアルコール）；ポリアルキレングリコールモノ（アリールフェニル）エーテル｛例えば、ジエチレングリコールモノビフェニリルエーテル［例えば、ジエチレングリコールモノ（２−ビフェニリル）エーテルなど）などのジＣ２−４アルキレングリコールモノ（Ｃ６−１０アリールフェニル）エーテルなどのジ乃至テトラアルキレングリコールモノ（アリールフェニル）エーテル｝などのポリアルキレングリコールモノ（アリールフェニル）エーテル類（前記式（２）においてｍが２以上であるアルコール）が含まれる。
【００５９】
これらのうち、好ましいアルコールには、Ｃ２−４アルキレングリコールモノ（ビフェニリル）エーテル、ジＣ２−４アルキレングリコールモノ（ビフェニリル）エーテルなどの（ポリ）Ｃ２−４アルキレングリコールモノビフェニリルエーテル（Ｒ３がフェニル基であるアルコール）が含まれ、特に、エチレングリコールモノビフェニリルエーテル［特に、エチレングリコールモノ（２−ビフェニリル）エーテル］が好ましい。
【００６０】
反応において、前記式（２）で表されるアルコールは単独で又は２種以上組み合わせてもよい。
【００６１】
また、前記式（７）において、好ましいｐは２〜３、特に２である。好ましいｑは０〜１（特に０）であり、好ましいｐ＋ｑの値は、２〜４、さらに好ましくは２〜３（特に２）である。なお、前記式（７）において、ベンゼン環に置換する複数の基−［（ＯＲ２）ｍ−ＯＨ］（ヒドロキシ（ポリ）アルコキシ基）の置換位置は、特に限定されず、例えば、ｐが２の場合、１および２位、１および３位、１および４位のいずれであってもよいが、１および３位又は１および４位、特に１および３位であるのが好ましい。なお、前記式（７）において、Ｒ２、Ｒ４およびｍは前記と同じであり、好ましい基や範囲も前記と同様である。
【００６２】
代表的な前記式（７）で表されるアルコールには、例えば、ジ乃至テトラ（ヒドロキシアルコキシ）ベンゼン｛例えば、ジ（２−ヒドロキシエトキシ）ベンゼン［例えば、１，２−ジ（２−ヒドロキシエトキシ）ベンゼン、１，３−ジ（２−ヒドロキシエトキシ）ベンゼン、１，４−ジ（２−ヒドロキシエトキシ）ベンゼン、１，３，５−トリ（２−ヒドロキシエトキシ）ベンゼンなど］などのジ又はトリ（ヒドロキシＣ２−４アルコキシ）ベンゼン、好ましくはジ（ヒドロキシＣ２−３アルコキシ）ベンゼン｝などのジ乃至テトラ（ヒドロキシアルコキシ）ベンゼン類（前記式（７）においてｍが１であるアルコール）；ジ乃至テトラ（ヒドロキシポリアルコキシ）ベンゼン｛例えば、ジ［２−（２−ヒドロキシエトキシ）エトキシ］ベンゼン［例えば、１，３−ジ［２−（２−ヒドロキシエトキシ）エトキシ］ベンゼンなど］などのジ又はトリ［（ヒドロキシジＣ２−４アルコキシ）ベンゼン、好ましくはジ（ヒドロキシジＣ２−３アルコキシ）ベンゼン｝などのジ乃至テトラ（ヒドロキシポリアルコキシ）ベンゼン類（前記式（７）においてｍが２以上であるアルコール）などが含まれる。
【００６３】
これらのうち、好ましい前記式（７）で表されるアルコールには、ジ又はトリ（ヒドロキシ（ポリ）Ｃ２−４アルコキシ）ベンゼン［例えば、ジ又はトリ（ヒドロキシＣ２−４アルコキシ）ベンゼンなど］などが含まれ、特に、１，３−ジ（ヒドロキシ（ポリ）Ｃ２−４アルコキシ）ベンゼン｛例えば、１，３−ジ（ヒドロキシＣ２−４アルコキシ）ベンゼン［例えば、１，３−ジ（２−ヒドロキシエトキシ）ベンゼンなどの１，３−ジ（２−ヒドロキシＣ２−３アルコキシ）ベンゼン］など｝が好ましい。このような１および３位にヒドロキシ（ポリ）アルコキシ基が置換したベンゼンを使用すると、反応が位置選択的に進行し、高純度の反応生成物（例えば、後述の式（８）においてフルオレンの９位のフェニル基の２および４位にヒドロキシ（ポリ）アルコキシ基が置換した化合物など）を効率よく得ることができる。
【００６４】
反応において、前記式（７）で表されるアルコールは単独で又は２種以上組み合わせてもよい。
【００６５】
なお、前記式（２）で表されるアルコール（および前記式（７）で表されるアルコール）の純度は、特に限定されないが、通常、９５重量％以上、好ましくは９７重量％以上、さらに好ましくは９９重量％以上である。
【００６６】
反応において、前記式（２）で表されるアルコールの使用割合は、前記式（１）で表されるフルオレノン類１モルに対して、２．５モル以上（例えば、２．８〜２０モル）の範囲から選択でき、例えば、３モル以上（例えば、３〜１５モル）、好ましくは３．２モル以上（例えば、３．３〜１２モル）、さらに好ましくは３．５モル以上（例えば、３．７〜１０モル）、特に３．７〜８モル（例えば、３．８〜６モル）程度であってもよく、通常３．５〜１０モル程度であってもよい。
【００６７】
また、前記式（７）で表されるアルコールの使用割合は、前記式（１）で表されるフルオレノン類１モルに対して、例えば、２モル以上（例えば、２〜２０モル、好ましくは２．１〜１５モル、さらに好ましくは２．２〜１０モル程度）の範囲から選択できる。特に、前記式（７）で表されるアルコールの使用割合は、前記式（２）で表されるアルコールを使用する場合と同様の前記範囲（例えば、３モル以上）であってもよい。
【００６８】
本発明では、上記のようなフルオレノン類に対して特定量の前記アルコール（前記式（２）で表されるアルコール）およびチオール類を使用することにより（さらには、特定の酸触媒や特定の溶媒を使用することにより）、著しく着色が低減された式（３）で表される化合物を得ることができる。このような理由は定かではないが、着色が単純な純度のみならず残留するフルオレノン類に大きく起因しており、上記特定の反応条件によりフルオレノン類の転化率を非常に高くできることにより、着色が著しく低減できるものと考えられる。なお、式（３）で表される化合物中に含まれるフルオレノン類は、通常の精製では高レベルで除去できないようであり、本発明では反応混合物そのものに含まれるフルオレノン類の含有量を極めて高いレベルで低減できることに特徴がある。
【００６９】
なお、前記式（７）で表されるアルコールを用いる製造方法では、必ずしも、上記のような特定条件下で反応させなくても、式（８）で表される化合物を効率よく製造することができるが、着色を低減するためには、同様の条件下で、前記式（１）で表されるフルオレノン類と前記式（７）で表されるアルコールとを反応させるのが好ましい。
【００７０】
前記フルオレノン類と前記アルコール（前記式（２）で表されるアルコール又は前記式（７）で表されるアルコール、以下、特に断りのない限り同じ。）との反応は、酸触媒およびチオール類の存在下で行われる。
【００７１】
酸触媒としては、無機酸［硫酸、塩化水素、塩酸（５〜３６重量％、好ましくは２０〜３６重量％程度の塩化水素の水溶液など）、リン酸など］、有機酸［スルホン酸（メタンスルホン酸、トリフルオロメタンスルホン酸などのアルカンスルホン酸など）など］、固体酸などが挙げられる。前記硫酸には、希硫酸（例えば、濃度３０〜９０重量％程度の硫酸）、濃硫酸（例えば、濃度９０重量％以上の硫酸）、発煙硫酸などが含まれ、反応系において硫酸に転化可能であれば、硫酸前駆体として、三酸化硫黄を使用してもよい。通常、硫酸として、Ｈ２ＳＯ４換算で、８０〜９９重量％（例えば、８５〜９８重量％）、好ましくは９０〜９７．５重量％程度の硫酸（濃硫酸）を使用してもよい。
【００７２】
固体酸としては、無機固体酸［金属化合物（ＳｉＯ２、Ａｌ２Ｏ３、ＴｉＯ２、Ｆｅ２Ｏ３、ＺｒＯ２、ＳｎＯ２、Ｖ２Ｏ５などの酸化物、ＳｉＯ２−Ａｌ２Ｏ３、ＳｉＯ２−ＴｉＯ２、ＴｉＯ２−ＺｒＯ２、ＳｉＯ２−ＺｒＯ２などの複合酸化物、ＺｎＳなどの硫化物、ＣａＳＯ４、Ｆｅ２（ＳＯ４）３、ＣｕＳＯ４、ＮｉＳＯ４、Ａｌ２（ＳＯ４）３、ＭｎＳＯ４、ＢａＳＯ４、ＣｏＳＯ４、ＺｎＳＯ４などの硫酸塩、Ｐ、Ｍｏ、Ｖ、Ｗ、Ｓｉなどの元素を含有するポリ酸（ＡｌＰＯ４、Ｔｉのリン酸塩などのリン酸塩など）など）；（ＮＨ４）２ＳＯ４などの非金属硫酸塩；粘土鉱物（酸性白土、モンモリロナイトなど）；ゼオライト（酸性ＯＨ基を有するＹ型、Ｘ型、Ａ型、ＺＳＭ５、モルデナイト、ＶＩＰＩ５、ＡｌＰＯ４−５、ＡｌＰＯ４−１１など）；カオリンなど］、有機固体酸（イオン交換樹脂など）などを例示できる。固体酸は、固体酸の種類に応じて多孔性又は非多孔性であってもよい。
【００７３】
陽イオン交換樹脂（カチオン型イオン交換樹脂、酸型イオン交換樹脂）としては、例えば、強酸性陽イオン交換樹脂［例えば、スルホン酸基を有するイオン交換樹脂［スチレン−ジビニルベンゼンコポリマーなどの架橋ポリスチレンのスルホン化物、スルホン酸基（又は−ＣＦ2ＣＦ2ＳＯ3Ｈ基）を有する含フッ素樹脂（例えば、［２−（２−スルホテトラフルオロエトキシ）ヘキサフルオロプロポキシ］トリフルオロエチレンとテトラフルオロエチレンとのブロック共重合体（例えば、デュポン社製のナフィオン）などの含フッ素イオン交換樹脂など］など］、弱酸性陽イオン交換樹脂［例えば、カルボン酸基を有するイオン交換樹脂（メタクリル酸−ジビニルベンゼンコポリマー、アクリル酸−ジビニルベンゼンコポリマーなど）など］などを使用できる。これらの陽イオン交換樹脂の中でも、強酸性陽イオン交換樹脂、特に、スチレン−ジビニルベンゼンコポリマーを基体（又は母体）とする強酸性陽イオン交換樹脂を好適に用いることができる。
【００７４】
陽イオン交換樹脂は、ゲル型イオン交換樹脂［例えば、スチレン−ジビニルベンゼンコポリマーなどを基体とし、ミクロポアー（例えば、孔径が１５〜３０Å程度の細孔）を有するイオン交換樹脂など］であってもよく、ポーラス型イオン交換樹脂［ミクロポアーの他にマクロポアー（例えば、孔径が５０〜１０００Å程度の細孔）を有するイオン交換樹脂］であってもよい。
【００７５】
ミクロポアーの平均孔径は、例えば、５〜５０Å、好ましくは１０〜４０Å、さらに好ましくは１５〜３０Å程度であってもよい。また、ポーラス型イオン交換樹脂において、マクロポアーの平均孔径は、例えば、５０〜１０００Å、好ましくは７０〜９５０Å、さらに好ましくは１００〜９００Å、特に１５０〜８５０Å（特に２００〜８００Å）程度であってもよい。
【００７６】
また、ポーラス型イオン交換樹脂の多孔度は、通常、０．０３〜０．６ｃｍ3／ｇ程度であり、例えば、０．０５〜０．５５ｃｍ3／ｇ、好ましくは０．１〜０．５ｃｍ3／ｇ、さらに好ましくは０．１５〜０．４５ｃｍ3／ｇ（特に０．２〜０．４ｃｍ3／ｇ）程度であってもよい。
【００７７】
なお、フルオレノン類とフェノール類との反応では、通常、ポーラス型イオン交換樹脂を用いるが、本発明の反応（フルオレノン類と前記アルコール類との反応）では、特定の架橋度を有する陽イオン交換樹脂（ポーラス型イオン交換樹脂、ゲル型イオン交換樹脂）の使用により、効率よく反応が進行する場合がある。
【００７８】
陽イオン交換樹脂のイオン交換容量は、通常、０．２当量／Ｌ以上（例えば、０．３〜８当量／Ｌ）、例えば、０．４〜５当量／Ｌ（例えば、０．５〜４当量／Ｌ）、好ましくは０．６〜３当量／Ｌ（例えば、０．７〜２．５当量／Ｌ）、さらに好ましくは０．８〜２当量／Ｌ（例えば、１〜１．７当量Ｌ）程度であってもよい。
【００７９】
また、ジビニルベンゼンコポリマー（スチレン−ジビニルベンゼンコポリマー、メタクリル酸−ジビニルベンゼンコポリマー、アクリル酸−ジビニルベンゼンコポリマーなど）を基体とする陽イオン交換樹脂において、架橋度（ジビニルベンゼンの割合）は、例えば、１〜３０％、好ましくは１．２〜２５％、さらに好ましくは１．５〜２０％程度であってもよい。特に、前記架橋度は、２〜１３％、好ましくは３〜１２．５％、さらに好ましくは３．５〜１２％程度であってもよい。
【００８０】
陽イオン交換樹脂としては、例えば、バイエル社（ランクセス社）製の「レバチットＫ１１３１」、「レバチットＫ１２２１」、「レバチットＫ２３６１」、「レバチットＫ２４２０」、「レバチットＫ２４３１」、「レバチットＫ２６２０」、「レバチットＫ２６４９」；オルガノ社製の「アンバーリスト３１」、「アンバーリスト１３１」、「アンバーリスト１２１」、「アンバーリスト１５ＪＷｅｔ」、「アンバーリスト３１Ｗｅｔ」；三菱化学（株）製の「ダイヤイオンＳＫ１０４Ｈ」、「ダイヤイオンＳＫ１ＢＨ」、「ダイヤイオンＳＫ１１２Ｈ」、「ダイヤイオンＰＫ２０８ＬＨ」、「ダイヤイオンＰＫ２１６ＬＨ」、「ダイヤイオンＰＫ２２８ＬＨ」、「ダイヤイオンＲＣＰ１６０Ｍ」；デュポン社製の「ナフィオン」などの市販の陽イオン交換樹脂を使用してもよい。
【００８１】
陽イオン交換樹脂の形態は、例えば、フルオレノン類と前記アルコール類との反応の効率、イオン交換樹脂と反応液との分離などに悪影響がなければ、特に制限はないが、通常、粒状であり、微粒状であってもよい。また、粒状（微粒状）の陽イオン交換樹脂の形状は、例えば、無定形状、球状、多角体状、ペレット状などであってもよい。粒状の陽イオン交換樹脂の平均粒径は、通常、０．１〜１．５ｍｍ程度であり、例えば、０．１５〜１．２ｍｍ、好ましくは０．２〜１ｍｍ、さらに好ましくは０．２５〜０．８ｍｍ（特に０．３〜０．６ｍｍ）程度であってもよい。
【００８２】
好ましい酸触媒は、硫酸などの無機酸、陽イオン交換樹脂であり、特に硫酸が好ましい。硫酸は、反応の進行により生成する水の脱水剤としても作用するため好ましい。
【００８３】
酸触媒は、単独で又は２種以上組み合わせてもよい。
【００８４】
酸触媒の割合は、前記フルオレノン類１重量部に対して、例えば、０．１〜１０重量部、好ましくは０．２〜７重量部（例えば、０．３〜５重量部）、さらに好ましくは０．５〜４重量部（例えば、０．７〜３重量部）、特に０．８〜２重量部程度であってもよく、通常０．５〜２重量部程度であってもよい。
【００８５】
チオール類としては、例えば、メルカプトカルボン酸（例えば、チオ酢酸、β−メルカプトプロピオン酸、α−メルカプトプロピオン酸、チオグリコール酸、チオシュウ酸、メルカプトコハク酸、メルカプト安息香酸など）、アルキルメルカプタン（メチルメルカプタン、エチルメルカプタン、プロピルメルカプタン、イソプロピルメルカプタン、ｎ−ブチルメルカプタン、ドデシルメルカプタンなどのＣ１−１６アルキルメルカプタン（特にＣ１−４アルキルメルカプタン）など）、アラルキルメルカプタン（ベンジルメルカプタンなど）、これらの塩などが挙げられる。塩としては、例えば、アルカリ金属塩（例えば、メチルメルカプタンナトリウム、エチルメルカプタンナトリウムなどのナトリウム塩など）が例示できる。これらのチオール類のうち、メルカプトＣ２−６カルボン酸（例えば、β−メルカプトプロピオン酸）が好ましい。チオール類は、単独で又は二種以上組み合わせて使用できる。なお、反応において、チオール類は、酸触媒の助触媒又は共触媒として作用するようである。
【００８６】
チオール類の使用割合は、前記フルオレノン類１００重量部に対して、２重量部以上（例えば、２．５〜５０重量部）の範囲から選択でき、例えば、３重量部以上（例えば、４〜４０重量部）、好ましくは５重量部以上（例えば、６〜２５重量部）、さらに好ましくは７〜２０重量部（例えば、８〜１５重量部）程度であってもよく、通常５〜３０重量部程度であってもよい。
【００８７】
また、前記式（７）で表されるアルコールを使用する場合、チオール類の使用割合は、前記フルオレノン類１００重量部に対して、例えば、１重量部以上（例えば、１〜５０重量部、好ましくは３〜４０重量部、さらに好ましくは５〜２５重量部程度）であってもよいが、特に、前記式（２）で表されるアルコールを使用する場合と同様の前記範囲（例えば、前記フルオレノン類１００重量部に対して３重量部以上）であってもよい。
【００８８】
なお、チオール類の使用割合は、前記フルオレン類および前記アルコールの総量１００重量部に対して、例えば、０．１重量部以上（例えば、０．２〜３０重量部）、好ましくは０．３重量部以上（例えば、０．４〜２０重量部）、さらに好ましくは０．５重量部以上（例えば、０．７〜１５重量部）、特に０．８〜１０重量部（例えば、１〜７重量部）程度であってもよく、通常１〜５重量部（例えば、１．２〜３重量部）程度であってもよい。
【００８９】
また、チオール類の使用割合は、酸触媒１００重量部に対して、例えば、１〜５０重量部（例えば、２〜４０重量部）、好ましくは３〜３５重量部（例えば、３．５〜３０重量部）、さらに好ましくは４〜２５重量部（例えば、５〜２０重量部）、特に６〜１８重量部（例えば、７〜１５重量部）程度であってもよい。
【００９０】
反応は、通常、溶媒中（又は溶媒の存在下）で行ってもよい。溶媒（反応溶媒）としては、例えば、炭化水素類［例えば、脂肪族炭化水素類（例えば、ヘキサン、ヘプタン、オクタン、デカンなどのアルカン）、芳香族炭化水素類（例えば、ベンゼン、トルエン、キシレン、エチルベンゼンなどのＣ６−１２アレーン、好ましくはＣ６−１０アレーン、さらに好ましくはＣ６−８アレーン）など］、エーテル類（ジエチルエーテルなどのジアルキルエーテル類、テトラヒドロフラン、ジオキサンなどの環状エーテル類など）、ハロゲン化炭化水素類（塩化メチレン、クロロホルム、四塩化炭素など）などが挙げられる。これらの溶媒は単独で又は２種以上組み合わせてもよい。
【００９１】
これらの溶媒のうち、芳香族炭化水素類などの疎水性溶媒が好ましく、特に、トルエン、キシレンなどのアルキルベンゼン（モノ又はジＣ１−４アルキルベンゼン、好ましくはモノ又はジＣ１−２アルキルベンゼン）が好ましい。
【００９２】
このため、溶媒は、少なくとも芳香族炭化水素類で構成するのが好ましく、芳香族炭化水素類単独、又は芳香族炭化水素類と他の溶媒とで構成してもよい。他の溶媒を使用する場合、溶媒全体に対する芳香族炭化水素類の割合は、例えば、５０重量％以上（例えば、５５〜９９重量％）、好ましくは６０重量％以上（例えば、７０〜９８重量％）、さらに好ましくは８０重量％以上（例えば、８５〜９７重量％）程度であってもよい。
【００９３】
また、前記式（７）で表されるアルコールを用いる場合、ジオキサンなどの環状エーテル類を溶媒として好適に使用してもよい。
【００９４】
溶媒の割合は、例えば、前記フルオレン類および前記アルコールの総量１重量部に対して、例えば、０．１〜３０重量部（例えば、０．２〜２０重量部）、好ましくは０．３〜１０重量部（例えば、０．４〜７重量部）、さらに好ましくは０．５〜５重量部（例えば、０．７〜３重量部）程度であってもよい。
【００９５】
反応温度は、特に限定されないが、例えば、２０〜２００℃、好ましくは４０〜１７０℃（例えば、４５〜１５０℃）、さらに好ましくは５０〜１２０℃（例えば、５５〜１１０℃）程度であってもよく、通常４０〜１００℃（例えば、５０〜８０℃）程度であってもよい。また、反応時間は、例えば、３０分〜４８時間、好ましくは１〜２４時間、好ましくは２〜１０時間程度であってもよい。
【００９６】
反応は、攪拌しながら行ってもよく、空気中又は不活性雰囲気（窒素、希ガスなど）中で行ってもよく、常圧又は加圧下で行ってもよい。また、反応は、脱水しながら行ってもよい。
【００９７】
本発明の方法では、前記特定の条件にて反応を行うことなどにより、前記フルオレノン類を完全に又はほぼ完全に反応させることができ、例えば、前記フルオレノン類の転化率は、通常９９．０モル％以上（例えば、９９．２〜１００モル％）であり、好ましくは９９．３モル％以上（例えば、９９．５〜１００モル％）、さらに好ましくは９９．７モル％以上（例えば、９９．７５〜１００モル％）、特に９９．８モル％以上（例えば、９９．８５〜１００モル％）である。そのため、このような本発明の方法により得られる前記式（３）で表される化合物中又は前記式（８）で表される化合物中に含まれる前記フルオレノン類の量も極めて少なく、着色が著しく低減された又は着色のない前記式（３）で表される化合物又は前記式（８）で表される化合物を得ることができる。
【００９８】
なお、反応終了後の反応混合物（反応混合液）には、目的生成物又は反応生成物である前記式（３）で表される化合物又は前記式（８）で表される化合物以外に、未反応の前記式（２）で表されるアルコール類（フェノキシエタノールなど）又は前記式（７）で表されるアルコール［例えば、ジ（２−ヒドロキシエトキシ）ベンゼンなど］、酸触媒、チオール類、溶媒、水などが含まれる。このような反応混合物からの前記式（３）で表される化合物の分離（精製）には、慣用の方法、例えば、濾過、濃縮、抽出、晶析、再結晶、カラムクロマトグラフィーなどの分離手段や、これらを組み合わせた分離手段を利用できる。例えば、慣用の方法（アルカリ水溶液を加えて中和する方法など）により酸触媒（およびチオール類）を除去したのち、前記式（３）で表される化合物又は前記式（８）で表される化合物を結晶化させ、分離（精製）してもよい。
【００９９】
このような反応（および精製）を経て、前記式（３）で表される化合物又は前記式（８）で表される化合物が得られる。
【０１００】
前記式（３）において、Ｒ１、Ｒ２、Ｒ３、Ｒ４、ｋ、ｍおよびｎは前記と同じであり、好ましい態様なども前記と同様である。また、前記式（８）において、Ｒ１、Ｒ２、Ｒ４、ｋ、ｍ、ｐおよびｑは前記と同じであり、好ましい態様なども前記と同様である。
【０１０１】
代表的な前記式（３）で表される化合物には、９，９−ビス（ヒドロキシアルコキシ−アリールフェニル）フルオレン類（前記式（３）においてｍが１である化合物）、９，９−ビス（ヒドロキシポリアルコキシ−アリールフェニル）フルオレン類（前記式（３）においてｍが２以上である化合物）が含まれる。
【０１０２】
９，９−ビス（ヒドロキシアルコキシ−アリールフェニル）フルオレン類には、例えば、９，９−ビス（ヒドロキシＣ２−４アルコキシ−アリールフェニル）フルオレン類｛例えば、９，９−ビス［４−（２−ヒドロキシエトキシ）−３−フェニルフェニル］フルオレン、９，９−ビス［４−（２−ヒドロキシエトキシ）−３−トリルフェニル］フルオレン、９，９−ビス［４−（２−ヒドロキシプロポキシ）−３−フェニルフェニル］フルオレン、９，９−ビス［４−（２−ヒドロキシプロポキシ）−３−トリルフェニル］フルオレンなどの９，９−ビス（ヒドロキシＣ２−４アルコキシ−Ｃ６−１０アリールフェニル）フルオレン、好ましくは９，９−ビス（２−ヒドロキシＣ２−３アルコキシ−Ｃ６−８アリールフェニル）フルオレン、さらに好ましくは９，９−ビス（２−ヒドロキシＣ２−３アルコキシ−フェニルフェニル）フルオレン｝などが含まれる。
【０１０３】
９，９−ビス（ヒドロキシポリアルコキシ−アリールフェニル）フルオレン類には、前記９，９−ビス（ヒドロキシアルコキシ−アリールフェニル）フルオレン類に対応し、ｍが２以上である化合物、例えば、９，９−ビス（ヒドロキシジＣ２−４アルコキシ−アリールフェニル）フルオレン類｛例えば、９，９−ビス｛４−［２−（２−ヒドロキシエトキシ）エトキシ］−３−フェニルフェニル｝フルオレン、９，９−ビス｛４−［２−（２−ヒドロキシプロポキシ）プロポキシ］−３−フェニルフェニル｝フルオレンなどの９，９−ビス（ヒドロキシジＣ２−４アルコキシ−Ｃ６−１０アリールフェニル）フルオレン、好ましくは９，９−ビス［２−（２−ヒドロキシＣ２−３アルコキシ）Ｃ２−３アルコキシ−Ｃ６−８アリールフェニル］フルオレン、さらに好ましくは９，９−ビス［２−（２−ヒドロキシＣ２−３アルコキシ）Ｃ２−３アルコキシ−フェニルフェニル］フルオレン｝などが含まれる。
【０１０４】
また、代表的な前記式（８）で表される化合物には、９，９−ビス［ジ乃至テトラ（ヒドロキシアルコキシ）フェニル］フルオレン類（前記式（８）においてｍが１である化合物）、９，９−ビス［ジ乃至テトラ（ヒドロキシポリアルコキシ）フェニル］フルオレン類（前記式（８）においてｍが２以上である化合物）が含まれる。
【０１０５】
９，９−ビス［ジ乃至テトラ（ヒドロキシアルコキシ）フェニル］フルオレン類には、例えば、９，９−ビス［ジ乃至テトラ（ヒドロキシＣ２−４アルコキシ）フェニル］フルオレン類｛例えば、９，９−ビス［２，４−ジ（２−ヒドロキシエトキシ）フェニル］フルオレン、９，９−ビス［３，４−ジ（２−ヒドロキシエトキシ）フェニル］フルオレン、９，９−ビス［２，５−ジ（２−ヒドロキシエトキシ）フェニル］フルオレン、９，９−ビス［２，４−ジ（２−ヒドロキシプロポキシ）フェニル］フルオレンなどの９，９−ビス［ジ乃至テトラ（ヒドロキシＣ２−４アルコキシ）フェニル］フルオレン、好ましくは９，９−ビス［ジ又はトリ（ヒドロキシＣ２−４アルコキシ）フェニル］フルオレン、さらに好ましくは９，９−ビス［ジ（２−ヒドロキシＣ２−３アルコキシ）フェニル］フルオレン、特に９，９−ビス［２，４−ジ（２−ヒドロキシＣ２−３アルコキシ）フェニル］フルオレン｝などが含まれる。
【０１０６】
９，９−ビス［ジ乃至テトラ（ヒドロキシポリアルコキシ）フェニル］フルオレン類には、前記９，９−ビス［ジ乃至テトラ（ヒドロキシアルコキシ）フェニル］フルオレン類に対応し、ｍが２以上である化合物、例えば、９，９−ビス［ジ乃至テトラ（ヒドロキシポリＣ２−４アルコキシ）フェニル］フルオレン類｛例えば、９，９−ビス［２，４−ジ｛２−（２−ヒドロキシエトキシ）エトキシ］フェニル｝フルオレンなどの９，９−ビス［ジ乃至テトラ（ヒドロキシジＣ２−４アルコキシ）フェニル］フルオレン、好ましくは９，９−ビス［ジ又はトリ（ヒドロキシジＣ２−４アルコキシ）フェニル］フルオレン、さらに好ましくは９，９−ビス［ジ（２−ヒドロキシジＣ２−３アルコキシ）フェニル］フルオレン、特に９，９−ビス［２，４−ジ（２−ヒドロキシジＣ２−３アルコキシ）フェニル］フルオレン｝などが含まれる。
【０１０７】
本発明の方法で得られる前記式（３）で表される化合物又は前記式（８）で表される化合物は、不純物の割合が少なく高純度であり、例えば、純度９５％以上（例えば、９５〜１００％）、好ましくは９５．５％以上（例えば、９６〜９９．９％）、さらに好ましくは９６．５％以上（例えば、９６．７〜９９．５％）、特に９７％以上（例えば、９７〜９９％）であってもよい。
【０１０８】
特に、本発明の方法で得られる前記式（３）で表される化合物又は前記式（８）で表される化合物は、前記フルオレノン類の含有量（残存量）が著しく少ないという特徴がある。例えば、前記式（３）で表される化合物全体又は前記式（８）で表される化合物全体に含まれる前記フルオレノン類の割合は、１重量％以下（例えば、０又は検出限界〜０．８重量％）の範囲から選択でき、０．７重量％以下（例えば、０又は検出限界〜０．５重量％）、好ましくは０．３重量％以下（例えば、０又は検出限界〜０．２重量％）、さらに好ましくは０．１重量％以下（例えば、０又は検出限界〜０．０５重量％）であってもよく、通常０．１〜０．５重量％程度であってもよい。なお、反応混合物に、通常の反応により未反応のフルオレノン類が多く残存している場合、理由は定かではないが、慣用の分離精製によっても十分に除去することはできず、精製後においても式（３）で表される化合物中又は前記式（８）で表される化合物中にある程度のフルオレノン類が含まれている場合が多い。
【０１０９】
そして、前記式（３）で表される化合物又は前記式（８）で表される化合物は、高純度であるとともに、特に上記のように前記フルオレノン類の含有割合が著しく少ないためか、公知の方法で得られる化合物に比べて、着色が著しく抑制されている。例えば、前記式（３）で表される化合物の色相は、１００以下（例えば、３〜８５）の範囲から選択でき、好ましくは７０以下（例えば、５〜５５）、さらに好ましくは５０以下（例えば、８〜４５）、特に４０以下（１０〜３５）であり、３０以下（例えば、１５〜３０）とすることもできる。
【０１１０】
［式（３）で表される化合物又は式（８）で表される化合物の用途］
前記式（３）で表される化合物又は前記式（８）で表される化合物は、特定のフルオレン骨格を有しているため、種々の特性（光学特性、耐熱性、耐水性、耐湿性、耐薬品性、電気特性、機械特性、寸法安定性など）に優れており、種々の用途においてこれらの特性を向上又は改善するのに有用である。また、前記骨格により、高い屈折率も有している。このため、このような前記式（３）で表される化合物又は前記式（８）で表される化合物は、機能性材料［例えば、添加剤（レジスト用添加剤、樹脂用添加剤、硬化剤（樹脂用硬化剤）など）、試薬（医薬、農薬など）の原料又は中間体など］（又はその原料又は中間体）、樹脂原料（モノマーなど）などとして好適に用いることができ、前記のような優れた特性を効率よく付与するための化合物として用いることができる。
【０１１１】
これらの用途の中でも、前記式（３）で表される化合物又は前記式（８）で表される化合物は、着色において著しく抑制されているので、樹脂原料として好適である。以下に、樹脂原料用途について詳述する。
【０１１２】
（樹脂原料用途および樹脂）
前記式（３）で表される化合物又は前記式（８）で表される化合物は、樹脂原料として用いることができる。例えば、前記式（３）で表される化合物又は前記式（８）で表される化合物は、２つ乃至８つのヒドロキシル基を有しているため、熱可塑性樹脂のモノマー成分や熱硬化性樹脂（又はその前駆体）として用いることができる。すなわち、このような樹脂は、前記化合物を重合成分とする樹脂である。
【０１１３】
詳細には、前記樹脂は、ポリオール成分を単量体成分（又は重合成分）とする樹脂において、前記ポリオール成分の一部又は全部が、前記化合物（又はその誘導体）で構成された樹脂であってもよい。
【０１１４】
ポリオール成分（例えば、ジオール成分）を単量体成分（又は重合成分）とする樹脂としては、熱可塑性樹脂［ポリエステル系樹脂、ポリカーボネート系樹脂、ポリウレタン系樹脂、ポリエーテル系樹脂（ポリエーテルエーテルケトンなど）など］、熱硬化性樹脂［例えば、不飽和ポリエステル系樹脂、熱硬化性ポリウレタン系樹脂、エポキシ樹脂（前記化合物のポリグリシジルエーテルなど）、ビニルエステル系樹脂、フェノール樹脂、ポリオールポリ（メタ）アクリレート（前記化合物のジ（メタ）アクリレート、又は前記化合物と（メタ）アクリル酸又はその誘導体（（メタ）アクリル酸ハライドなど）との反応物など）、ウレタン（メタ）アクリレート］など］などが挙げられる。
【０１１５】
このようなポリオール成分を単量体成分（又は重合成分）とする樹脂では、ポリオール成分を、前記式（３）で表される化合物又は前記式（８）で表される化合物で構成することができる。このような樹脂において、前記式（３）で表される化合物又は前記式（８）で表される化合物は、単独で又は２種以上組み合わせてもよい。
【０１１６】
以下、代表的な樹脂として、エポキシ樹脂（エポキシ化合物）、ジ（メタ）アクリレート（又は（ポリ）メタアクリレート）、およびポリエステルを詳述する。これらの樹脂は、用途にもよるが、着色を好まない場合が多く、前記化合物をモノマー成分とすることによる有用性は極めて高い。
【０１１７】
（エポキシ樹脂）
エポキシ樹脂（エポキシ化合物）としては、例えば、下記式（４）で表される化合物が挙げられる。
【０１１８】
【化１１】
0005325627.tif 000012
【０１１９】
（式中、Ｒ５は水素原子又はメチル基を示し、Ｒ１、Ｒ２、Ｒ３、Ｒ４、ｋ、ｍおよびｎは前記と同じ。）
代表的なエポキシ樹脂（又は前記式（４）で表される化合物）には、例えば、９，９−ビス（グリシジルオキシ−Ｃ２−４アルコキシ−アリールフェニル）フルオレン類｛例えば、９，９−ビス［４−（２−グリシジルオキシエトキシ）−３−フェニルフェニル］フルオレン、９，９−ビス［４−（２−グリシジルオキシプロポキシ）−３−フェニルフェニル］フルオレンなどの９，９−ビス（グリシジルオキシ−Ｃ２−４アルコキシ−Ｃ６−１０アリールフェニル）フルオレン、好ましくは９，９−ビス（２−グリシジルオキシＣ２−３アルコキシ−Ｃ６−８アリールフェニル）フルオレン、さらに好ましくは９，９−ビス（２−グリシジルオキシＣ２−３アルコキシ−フェニルフェニル）フルオレン｝などの９，９−ビス（グリシジルオキシ−アルコキシ−アリールフェニル）フルオレン類（前記式（４）においてｍが１である化合物）；９，９−ビス（グリシジルオキシ−ジＣ２−４アルコキシ−アリールフェニル）フルオレン類｛例えば、９，９−ビス｛４−［２−（２−グリシジルオキシエトキシ）エトキシ］−３−フェニルフェニル｝フルオレン、９，９−ビス｛４−［２−（２−グリシジルオキシプロポキシ）プロポキシ］−３−フェニルフェニル｝フルオレンなどの９，９−ビス（グリシジルオキシ−ジＣ２−４アルコキシ−Ｃ６−１０アリールフェニル）フルオレン、好ましくは９，９−ビス［２−（２−グリシジルオキシＣ２−３アルコキシ）Ｃ２−３アルコキシ−Ｃ６−８アリールフェニル］フルオレン、さらに好ましくは９，９−ビス［２−（２−グリシジルオキシＣ２−３アルコキシ）Ｃ２−３アルコキシ−フェニルフェニル］フルオレン｝などの９，９−ビス（グリシジルオキシ−ポリアルコキシ−アリールフェニル）フルオレン類（前記式（４）においてｍが２以上である化合物）などが含まれる。
【０１２０】
なお、前記式（４）で表される化合物は、前記式（３）で表される化合物に対応するエポキシ化合物であるが、同様に、前記エポキシ化合物には、前記式（８）で表される化合物に対応するエポキシ化合物｛例えば、９，９−ビス［２，４−ジ（２−グリシジルオキシエトキシ）フェニル］フルオレンなどの９，９−ビス［ジ乃至テトラ（グリシジルオキシＣ２−４アルコキシ）フェニル］フルオレンなど｝も含まれる。
【０１２１】
なお、前記エポキシ樹脂は、例えば、前記式（３）で表される化合物又は前記式（８）で表される化合物と、エピハロヒドリン［又はハロメチルオキシラン、例えば、エピクロロヒドリン（クロロメチルオキシラン）、エピブロモヒドリン（ブロモメチルオキシラン）など］又は１−ハロメチル−２−メチルオキシラン（１−クロロメチル−２−メチルオキシランなど）とを反応させることにより製造できる。
【０１２２】
なお、前記エポキシ樹脂は、希釈剤、硬化剤、硬化促進剤などを含むエポキシ樹脂組成物を構成してもよい。
【０１２３】
（ジ（メタ）アクリレート又はポリ（メタ）アクリレート）
ジ（メタ）アクリレート（ポリ（メタ）アクリレート）としては、例えば、下記式（５）で表される化合物が挙げられる。
【０１２４】
【化１２】
0005325627.tif 000013
【０１２５】
（式中、Ｒ１、Ｒ２、Ｒ３、Ｒ４、Ｒ５、ｋ、ｍおよびｎは前記と同じ。）
代表的なジ（メタ）アクリレート（又は前記式（５）で表される化合物）には、例えば、９，９−ビス（（メタ）アクリロイルオキシ−Ｃ２−４アルコキシ−アリールフェニル）フルオレン類｛例えば、９，９−ビス［４−（２−（メタ）アクリロイルオキシエトキシ）−３−フェニルフェニル］フルオレン、９，９−ビス［４−（２−（メタ）アクリロイルオキシプロポキシ）−３−フェニルフェニル］フルオレンなどの９，９−ビス（（メタ）アクリロイルオキシ−Ｃ２−４アルコキシ−Ｃ６−１０アリールフェニル）フルオレン、好ましくは９，９−ビス（２−（メタ）アクリロイルオキシＣ２−３アルコキシ−Ｃ６−８アリールフェニル）フルオレン、さらに好ましくは９，９−ビス（２−（メタ）アクリロイルオキシＣ２−３アルコキシ−フェニルフェニル）フルオレン｝などの９，９−ビス（（メタ）アクリロイルオキシ−アルコキシ−モノアリールフェニル）フルオレン類（前記式（５）においてｍが１である化合物）；９，９−ビス（（メタ）アクリロイルオキシ−ジＣ２−４アルコキシ−アリールフェニル）フルオレン類｛例えば、９，９−ビス｛４−［２−（２−（メタ）アクリロイルオキシエトキシ）エトキシ］−３−フェニルフェニル｝フルオレン、９，９−ビス｛４−［２−（２−（メタ）アクリロイルオキシプロポキシ）プロポキシ］−３−フェニルフェニル｝フルオレンなどの９，９−ビス（（メタ）アクリロイルオキシ−ジＣ２−４アルコキシ−Ｃ６−１０アリールフェニル）フルオレン、好ましくは９，９−ビス［２−（２−（メタ）アクリロイルオキシＣ２−３アルコキシ）Ｃ２−３アルコキシ−Ｃ６−８アリールフェニル］フルオレン、さらに好ましくは９，９−ビス［２−（２−（メタ）アクリロイルオキシＣ２−３アルコキシ）Ｃ２−３アルコキシ−フェニルフェニル］フルオレン｝などの９，９−ビス（（メタ）アクリロイルオキシ−ポリアルコキシ−アリールフェニル）フルオレン類（前記式（５）においてｍが２以上である化合物）が含まれる。
【０１２６】
なお、前記式（５）で表される化合物は、前記式（３）で表される化合物に対応する（メタ）アクリレートであるが、同様に、ポリ（メタ）アクリレートには、前記式（８）で表される化合物に対応するポリ（メタ）アクリレート｛例えば、９，９−ビス［２，４−ジ（２−（メタ）アクリロイルオキシエトキシ）フェニル］フルオレンなどの９，９−ビス［ジ乃至テトラ（（メタ）アクリロイルオキシＣ２−４アルコキシ）フェニル］フルオレンなど｝も含まれる。
【０１２７】
なお、前記ジ（メタ）アクリレートは、例えば、前記式（３）で表される化合物又は前記式（８）で表される化合物と、（メタ）アクリル酸又はその誘導体［例えば、（メタ）アクリル酸低級アルキルエステル（例えば、（メタ）アクリル酸メチル、（メタ）アクリル酸エチル、（メタ）アクリル酸ブチルなどのＣ１−４アルキル（メタ）アクリレートなど）、（メタ）アクリル酸ハライド（例えば、（メタ）アクリル酸クロライドなど）、（メタ）アクリル酸無水物など］とを反応させることにより製造できる。
【０１２８】
なお、前記ジ（メタ）アクリレート又はポリ（メタ）アクリレートは、重合開始剤、希釈剤（溶媒、重合性希釈剤など）などを含む樹脂組成物を構成してもよい。
【０１２９】
（ポリエステル）
ポリエステルとしては、前記化合物（前記式（３）で表される化合物）で少なくとも構成されたジオール成分（ジオール成分（ａ））と、ジカルボン酸成分（ジカルボン酸成分（ｂ））とを重合成分とするポリエステル（ポリエステル樹脂）などが挙げられる。
【０１３０】
前記ジオール成分（ａ）は、前記式（３）で表される化合物（ａ１）で構成されている限り、他のジオール成分（化合物（ａ１）以外のジオール成分）を含んでいてもよい。このような他のジオール成分（ジオール成分（ａ２））としては、例えば、アルカンジオール（エチレングリコール、１，２−プロパンジオール、１，３−プロパンジオール、１，４−ブタンジオール、１，２−ブタンジオール、１，３−ブタンジオール、１，４−ペンタンジオール、１，５−ペンタンジオール、１，３−ペンタンジオール、ネオペンチルグリコールなどのＣ２−１０アルカンジオール、好ましくはＣ２−６アルカンジオール、さらに好ましくはＣ２−４アルカンジオール）、ポリアルカンジオール（例えば、ジエチレングリコール、ジプロピレングリコール、トリエチレングリコールなどのジ又はトリＣ２−４アルカンジオールなど）、シクロアルカンジオール（例えば、シクロヘキサンジオールなどのＣ５−８シクロアルカンジオール）、ジ（ヒドロキシアルキル）シクロアルカン（例えば、シクロペンタンジメタノール、シクロヘキサンジメタノールなどのジ（ヒドロキシＣ１−４アルキル）Ｃ５−８シクロアルカンなど）、ジヒドロキシアレーン（ハイドロキノン、レゾルシノールなど）、芳香脂肪族ジオール［１，４−ベンゼンジメタノール、１，３−ベンゼンジメタノールなどのジ（ヒドロキシＣ１−４アルキル）Ｃ６−１０アレーンなど］、ビフェノール、ビスフェノール類［例えば、ビスフェノールＡなどのビス（ヒドロキシフェニル）Ｃ１−１０アルカンなど］などが挙げられる。他のジオール成分は単独で又は二種以上組み合わせてもよい。
【０１３１】
ジオール成分（ａ）において、前記化合物（ａ１）の割合は、ジオール成分（ａ）全体に対して、例えば、３０モル％以上（例えば、３５〜１００モル％程度）、好ましくは４０モル％以上（例えば、４５〜９９モル％程度）、さらに好ましくは５０モル％以上（例えば、５５〜９５モル％程度）であってもよい。
【０１３２】
なお、必要に応じて、ジオール成分に加えて、３以上のヒドロキシル基を有するポリオール成分［例えば、グリセリン、トリメチロールプロパン、トリメチロールエタン、ペンタエリスリトールなどのアルカンポリオール、フルオレン骨格を有するポリオール（ビスカテコールフルオレンなど）など］を少量使用してもよい。
【０１３３】
また、前記ポリエステル樹脂において、ジカルボン酸成分としては、例えば、アルカンジカルボン酸（アジピン酸、ピメリン酸、スベリン酸、アゼライン酸、セバシン酸などのＣ２−２０アルカン−ジカルボン酸、好ましくはＣ２−１４アルカン−ジカルボン酸など）などの脂肪族ジカルボン酸；シクロアルカンジカルボン酸（シクロヘキサンジカルボン酸などのＣ５−１０シクロアルカン−ジカルボン酸）、ジ又はトリシクロアルカンジカルボン酸（デカリンジカルボン酸、ノルボルナンジカルボン酸、アダマンタンジカルボン酸など）などの脂環族ジカルボン酸；アレーンジカルボン酸（テレフタル酸、イソフタル酸、フタル酸、２，６−ナフタレンジカルボン酸、１，８−ナフタレンジカルボン酸、アントラセンジカルボン酸、フェナントレンジカルボン酸などのＣ６−１４アレーン−ジカルボン酸など）、ビフェニルジカルボン酸（２，２’−ビフェニルジカルボン酸など）、ジフェニルアルカンジカルボン酸（４，４’−ジフェニルメタンジカルボン酸、２，２−ジ（４−カルボキシフェニル）ヘキサフルオロプロパンなどのジフェニルＣ１−１０アルカンジカルボン酸）、ジフェニルケトンジカルボン酸（４，４′−ジフェニルケトンジカルボン酸など）、ジフェニルエーテルジカルボン酸（例えば、４，４’−ジフェニルエーテルジカルボン酸など）、フルオレン骨格を有するジカルボン酸などの芳香族ジカルボン酸、これらの誘導体（ジカルボン酸ハライド、ジカルボン酸無水物、低級アルキルエステル（メチルエステル、エチルエステルなどのＣ１−４アルキルエステル、好ましくはＣ１−２アルキルエステルなど）など）などが挙げられる。これらのジカルボン酸成分は単独で又は２種以上組み合わせてもよい。
【０１３４】
なお、必要に応じて、ジカルボン酸成分に加えて、３以上のカルボキシル基を有するポリカルボン酸（例えば、トリメリット酸、ピロメリット酸など）を少量使用してもよい。
【０１３５】
前記ポリエステル樹脂は、前記のように、前記ジオール成分（ａ）と、前記ジカルボン酸成分（ｂ）とを重合成分とするポリエステル樹脂であり、通常、下記式（６）で表されるユニットを有するポリエステルである。
【０１３６】
【化１３】
0005325627.tif 000014
【０１３７】
（式中、Ａはジカルボン酸成分（ｂ）の残基を示し、Ｒ１、Ｒ２、Ｒ３、Ｒ４、ｋ、ｍおよびｎは前記と同じ。）
前記ポリエステルの重量平均分子量は、例えば、３０００〜１００００００程度の範囲から選択でき、例えば、５０００〜８０００００、好ましくは８０００〜６０００００、さらに好ましくは１００００〜５０００００（例えば、３００００〜５０００００）程度であってもよい。なお、上記重量平均分子量は、ポリスチレンを基準とするゲルパーミエーションクロマトグラフィーにより評価した値であってもよい。
【０１３８】
なお、前記ポリエステルのガラス転移温度Ｔｇは、例えば、５０〜３５０℃、好ましくは６０〜３００℃、さらに好ましくは７０〜２５０℃、特に８０〜２００℃程度であってもよい。
【０１３９】
なお、前記ポリエステル樹脂は、前記ジオール成分（ａ）と前記ジカルボン酸成分（ｂ）とを反応（縮合反応）させることにより得ることができる。縮合反応（重縮合反応）は、一般的なポリエステル樹脂の合成に用いられる方法、例えば、エステル交換法、直接重合法などの溶融重合法、溶液重合法、界面重合法などを利用して製造できる。
【産業上の利用可能性】
【０１４０】
本発明の方法では、着色が著しく抑制されたフルオレン骨格を有するアルコール（前記式（３）で表される化合物および前記式（８）で表される化合物）を得ることができる。このようなアルコールは、着色が低減されているとともに、種々の特性（光学特性、耐熱性、耐水性、耐湿性、耐薬品性、電気特性、機械特性、寸法安定性など）に優れている。そのため、前記アルコールは、樹脂原料や樹脂硬化剤などとして好適に用いることができる。特に、前記アルコールを、エポキシ樹脂（又はその硬化剤）や、アクリル系樹脂（ジ（メタ）アクリレートなど)などの光又は熱硬化性樹脂や、ポリエステルなどの熱可塑性樹脂に適用すると、高耐熱性、高架橋性、高屈折率、高透明性、低線膨張率などの優れた特性が効率よく付与されているとともに、着色が著しく低減された樹脂やその成形体を得ることができる。前記エポキシ樹脂は、上記のような特性が要求される用途、例えば、半導体封止剤、電装基板などとして好適である、また、前記アクリル系樹脂は、光学材料用途、例えば、光学用オーバーコート剤、ハードコート剤、反射防止膜、眼鏡レンズ、光ファイバー、光導波路、ホログラムなどに有用である。
【実施例】
【０１４１】
以下に、実施例に基づいて本発明をより詳細に説明するが、本発明はこれらの実施例によって限定されるものではない。
【０１４２】
なお、実施例において、各種測定は以下のようにして行った。
【０１４３】
（ＨＰＬＣ純度）
装置としてＬ−２０００（日立ハイテク製ＨＰＬＣ）、カラムとしてＯＤＳ−８０ＴＭ（東ソー製）を用いて４０℃で測定した。
【０１４４】
（色相）
アセトンに１０重量％の割合で溶解させて、日本電色製「ＣＯＨ−４００」を用いて色相（ＡＰＨＡ）を測定した。
【０１４５】
（実施例１）
１Ｌのセパラブルフラスコに、９−フルオレノン１８重量部（０．１モル、大阪ガスケミカル（株）製）、ｏ−フェニルフェノール（２−ヒドロキシエチル）エーテル［又は２−ビフェニリル−（２−ヒドロキシエチル）エーテル］８６重量部（０．４モル、明成化学（株）製）、３−メルカプトプロピオン酸１．８重量部および溶媒としてのキシレン１０４重量部を投入した後に、６０℃まで加温して完全に溶解させた。その後、徐々に硫酸を２０重量部投入して、６０℃で維持して５時間攪拌させたところ、ＨＰＬＣにて９−フルオレノンの転化率が９９．５％以上であることを確認できた。得られた反応液に４８％苛性ソーダ水を投入して中和した後に、蒸留水にて数回洗浄し、冷却することで結晶を析出させた。さらにろ過して乾燥させたところ、４９重量部（収率８３％）の結晶が得られた。得られた結晶のＨＰＬＣ純度を測定したところ、純度が９７．１％と極めて高いことが判明した。また、アセトンに１０重量％の割合で溶解させて色相（ＡＰＨＡ）を測定したところ、２６と極めて着色が少ないことがわかった。さらに得られたサンプルの１Ｈ−ＮＭＲおよびマススペクトルを測定した結果、目的とする９，９−ビス［４−（２−ヒドロキシエトキシ）−３−フェニルフェニル］フルオレン（下記式）であることを確認した。
【０１４６】
【化１４】
0005325627.tif 000015
【０１４７】
以下に、得られた反応物の１Ｈ−ＮＭＲスペクトルデータおよびマススペクトルデータを示す。
【０１４８】
１Ｈ−ＮＭＲ（ＣＤＣｌ３，δ）：７．８ｐｐｍ（２Ｈ）、７．１〜７．５ｐｐｍ（２２Ｈ）、６．９ｐｐｍ(２Ｈ)、４．０ｐｐｍ（４Ｈ）、３．６−３．８ｐｐｍ（６Ｈ）
マススペクトルｍ／ｚ＝５９０。
【０１４９】
（実施例２）
溶媒としてのキシレンをトルエンに変えたこと以外は、実施例１と同様にして結晶を４０重量部（収率６８％）得た。得られた結晶のＨＰＬＣ純度を測定したところ、純度が９６．４％と極めて高いことが判明した。また、アセトンに１０重量％の割合で溶解させて色相（ＡＰＨＡ）を測定したところ、２７と極めて着色が少ないことがわかった。
【０１５０】
（実施例３）
実施例１において、中和したのちに、抽出溶媒としてメチルイソブチルケトンを１８０重量部添加し、５０重量部の水にて水層のｐＨが７になるまで洗浄を繰り返したのちに、冷却したこと以外は実施例１と同様にして結晶３５重量部（収率５９％）を析出させた。得られた結晶のＨＰＬＣ純度を測定したところ、純度が９７．０％と極めて高いことが判明した。また、アセトンに１０重量％の割合で溶解させて色相（ＡＰＨＡ）を測定したところ、３０と極めて着色が少ないことがわかった。
【０１５１】
（実施例４）
実施例１において、中和したのちに、抽出溶媒としてメチルエチルケトンを１８０重量部添加し、５０重量部の水にて水層のｐＨが７になるまで洗浄を繰り返したのちに、冷却したこと以外は実施例１と同様にして結晶２９重量部（収率４９％）を析出させた。得られた結晶のＨＰＬＣ純度を測定したところ、純度が９５．３％と極めて高いことが判明した。また、アセトンに１０重量％の割合で溶解させて色相（ＡＰＨＡ）を測定したところ、３５と極めて着色が少ないことがわかった。
【０１５２】
（実施例５）
硫酸量を２０重量部から５０重量部に増量した以外は実施例１と同様に合成した結果、純度９５．３％のＢＯＰＰＦ−ＥＯが２０重量部（収率３３％）得られた。色相は８１であった。
【０１５３】
（実施例６）
実施例１で得られた９，９−ビス［４−（２−ヒドロキシエトキシ）−３−フェニルフェニル］フルオレン４０．７重量部（０．０７ｍｏｌ）、アクリル酸（東京化成工業（株）製）１２．９重量部（０．１８ｍｏｌ）、ｐ−トルエンスルホン酸（キシダ化学（株）製）１．５重量部、トルエン６７．５重量部及びメトキノン０．１５重量部（キシダ化学（株）製）を仕込み、１００℃〜１１５℃で還流しながら理論脱水量を得るまで脱水エステル化反応を行った。その後、反応液をアルカリ中和し、２０％食塩水および蒸留水での洗浄を行った。洗浄後、トルエンを除去したところ４８重量部の白色固体を得た。得られた白色固体のＨＰＬＣ純度は９３．２％と非常に高く、アセトンに１０重量％の割合で溶解させて測定した色相（ＡＰＨＡ）は１５であり、非常に着色が少なかった。
【０１５４】
（比較例１）
実施例１において、ｏ−フェニルフェノール（２−ヒドロキシエチル）エーテルを、８６重量部（０．４モル）に代えて、５４重量部（０．２５モル）使用したこと以外は、実施例１と同様にして合成した結果、反応混合物において、ＨＰＬＣにて測定した９−フルオレノンの転化率は９７．０％であった。また、得られた結晶のＨＰＬＣ純度を測定したところ、純度が９２％であり、副生物が大量に生成してしまった。また、アセトンに１０重量％の割合で溶解させて色相（ＡＰＨＡ）を測定したところ、８３であった。
【０１５５】
（比較例２）
実施例１において、３−メルカプトプロピオン酸を、１．８重量部に代えて、０．１８重量部使用したこと以外は、実施例１と同様にして合成した結果、反応混合物において、ＨＰＬＣにて測定した９−フルオレノンの転化率は５３．０％であった。
【０１５６】
（比較例３）
実施例１において、９−フルオレノンを１８重量部に代えて１５重量部（０．０８３モル）、ｏ−フェニルフェノール（２−ヒドロキシエチル）エーテルを８６重量部に代えて４８重量部（０．２２モル）、３―メルカプトプロピオン酸を１．８重量部に代えて０．１重量部、キシレンを１０４重量部に代えて１０７重量部、硫酸を２０重量部に代えて１８重量部使用したこと以外は実施例１と同様にして合成した結果、反応混合物において、ＨＰＬＣにて測定した９−フルオレノンの転化率は２５％であった。
【０１５７】
（実施例７）
１Ｌのセパラブルフラスコに、９−フルオレノン４１．４重量部（０．２４モル、大阪ガスケミカル（株）製）、１，３−（２−ヒドロキシエトキシ）ベンゼン（明成化学（株）製）１８２．４重量部（０．９２モル）、３−メルカプトプロピオン酸３．２２重量部および溶媒としての１，４−ジオキサン９２重量部を投入した後に、６０℃まで加温して完全に溶解させた。その後、徐々に硫酸を４８．４重量部投入して、６０℃で維持して５時間攪拌させたところ、ＨＰＬＣにて９−フルオレノンの転化率が９９．５％以上であることを確認できた。得られた反応液に４８％苛性ソーダ水を投入して中和した後に、蒸留水にて数回洗浄し、冷却することで結晶を析出させた。さらにろ過して乾燥させたところ、５７重量部（収率４４％）の結晶が得られた。得られた結晶のＨＰＬＣ純度を測定したところ、純度が９６％であった。また、アセトンに１０重量％の割合で溶解させて色相（ＡＰＨＡ）を測定したところ、５４と着色が少ないことがわかった。さらに得られたサンプルの１Ｈ−ＮＭＲおよびマススペクトルを測定した結果、目的とする９，９−ビス［２，４−ジ（２−ヒドロキシエトキシ）フェニル］フルオレン（下記式）であることを確認した。
【０１５８】
【化１５】
0005325627.tif 000016
【０１５９】
１Ｈ−ＮＭＲ（ＣＤＣｌ３，δ）：７．８ｐｐｍ（２Ｈ）、７．７ｐｐｍ（２Ｈ）、７．３ｐｐｍ（２Ｈ）、７．２ｐｐｍ（２Ｈ）、６．６ｐｐｍ（２Ｈ）、６．５ｐｐｍ（２Ｈ）、６．２ｐｐｍ（２Ｈ）、３．９ｐｐｍ（８Ｈ）、３．７ｐｐｍ（８Ｈ）、３．３ｐｐｍ（４Ｈ）
マススペクトルｍ／ｚ＝５５８。